(57)【特許請求の範囲】
【請求項１】
下記重合単位（ａ）、重合単位（ｂ）、並びに、重合単位（ｃ）および重合単位（ｄ）から選ばれた少なくとも１種、を含む共重合体を有効成分とする撥水撥油剤組成物。
重合単位（ａ）：ポリフルオロアルキル基を有する（メタ）アクリル酸エステルの重合単位。
重合単位（ｂ）：イソシアネート基がブロックされた２−イソシアネートエチル（メタ）アクリレートの重合単位。
重合単位（ｃ）：塩化ビニルの重合単位。
重合単位（ｄ）：（メタ）アクリル酸アルキルエステルの重合単位。
【請求項２】
重合単位（ｂ）がメチルエチルケトキシムまたはε−カプロラクタムでブロックされた２−イソシアネートエチル（メタ）アクリレートの重合単位である請求項１記載の撥水撥油剤組成物。
【請求項３】
ポリフルオロアルキル基を有する（メタ）アクリル酸エステル、イソシアネート基がブロックされた２−イソシアネートエチル（メタ）アクリレート、並びに、塩化ビニルおよび（メタ）アクリル酸アルキルエステルから選ばれた少なくとも１種、を含む重合性単量体混合物を、媒体の存在下に共重合させることを特徴とする撥水撥油剤組成物の製造方法。
【請求項４】
請求項１または２記載の撥水撥油剤組成物を基材表面に処理し、つぎに乾燥させることにより基材表面に形成された被膜を有する被処理物。
【請求項５】
基材が繊維、繊維織物、または繊維編物である請求項４記載の被処理物。
【発明の詳細な説明】
【０００１】
【発明の属する技術分野】
本発明は撥水撥油性の耐久性および耐水度の耐久性に優れた撥水撥油剤組成物に関する。
【０００２】
【従来の技術】
近年、衣料等の撥水撥油加工、および耐水加工が盛んに行われ、目的に応じてポリフルオロアルキル基を有する共重合体を含む種々の組成物が提供されている（なお本明細書において、ポリフルオロアルキル基を、以下、「Ｒf 基」と記す。またアクリル酸エステルおよび／またはメタクリル酸エステルを「（メタ）アクリル酸エステル」と記す。他の（メタ）アクリル酸アルキルエステルなどについても同様に記載する。）。
【０００３】
たとえばスポーツ、アウトドア衣料では、撥水撥油性、および耐水度の洗濯・ドライクリーニング・摩耗等に対する高度な耐久性が要求され、耐久性を付与する共重合体成分として、Ｒf 基を有する（メタ）アクリレート、ブロック化イソシアネート基を有する（メタ）アクリレート、およびポリオキシアルキレン鎖を有する（メタ）アクリレートの共重合体（特開平６−２７９６８７）が提案されている。
【０００４】
また、Ｒf 基を有するアクリレートと塩化ビニルとの共重合体（特公昭５０−３４３８）、Ｒf 基と芳香族ブロックドイソシアネート基を併有するアクリレートの重合体（特開平３−８８７３）、Ｒf 基を有する（メタ）アクリレートと、ブロックされたイソシアネ−ト基を有する脂環式またはヘテロ環式ポリイソシアネート基を有する（メタ）アクリレートとの共重合体（特開平６−２４０２３９）が提案されている。
【０００５】
また、耐久性を向上させるための架橋成分として、Ｎ−メチロールアクリルアミド（特公昭３９−２３５０）、グリシジルメタクリレート（特開平４−６８００６）等を共重合させることが提案されている。
【０００６】
【発明が解決しようとする課題】
従来の組成物は、いずれも洗濯時の耐久性が満足に得られない欠点があった。ポリオキシアルキレン基を有するメタクリレートの重合単位を含む共重合体については、充分な撥水性、耐水度が得られない欠点がある。また、耐久性を向上させるために、Ｒf 基を有する化合物と、メラミン樹脂またはブロックされたイソシアネート基を有する化合物とを繊維処理時に併用する方法も知られているが、この場合は、布地の黄変や風合いの硬化等があった。さらに、ポリウレタン樹脂やアクリル樹脂のコーティング等により耐水度を向上させる方法も公知であるが、この場合は風合いが硬くなる欠点がある。
【０００７】
本発明は、耐久性のある撥水撥油性および耐水度を付与でき、かつ、布地の黄変や風合いの硬化等の問題のない撥水撥油剤組成物を提供する。
【０００８】
【課題を解決するための手段】
本発明は、下記重合単位（ａ）、重合単位（ｂ）、並びに、重合単位（ｃ）および重合単位（ｄ）から選ばれた少なくとも１種、を含む共重合体を有効成分とする撥水撥油剤組成物を提供する。
重合単位（ａ）：Ｒf 基を有する（メタ）アクリル酸エステルの重合単位。
重合単位（ｂ）：イソシアネート基がブロックされた２−イソシアネートエチルメタクリレートの重合単位。
重合単位（ｃ）：塩化ビニルの重合単位。
重合単位（ｄ）：（メタ）アクリル酸アルキルエステルの重合単位。
【０００９】
【発明の実施の形態】
重合単位（ａ）は、Ｒf 基を有する（メタ）アクリル酸エステルの重合単位である。Ｒf 基を有する（メタ）アクリル酸エステルとは、Ｒf 基が（メタ）アクリル酸エステルのアルコール残基部分に存在する化合物をいう。
【００１０】
Ｒf 基とは、アルキル基の水素原子の２個以上がフッ素原子に置換された基をいう。Ｒf 基の炭素数は２〜２０が好ましく、特に６〜１６が好ましい。また、Ｒf 基は、直鎖状または分岐状の基が好ましい。分岐状の基である場合には、分岐部分がＲf 基の末端部分に存在し、かつ、炭素数１〜４程度の短鎖であるのが好ましい。Ｒf 基は、フッ素原子以外の他のハロゲン原子を含んでいてもよい。他のハロゲン原子としては、塩素原子が好ましい。また、Ｒf 基中の炭素原子は、エーテル性の酸素原子に置換されていてもよい。
【００１１】
Ｒf 基中のフッ素原子の数は、［（Ｒf 基中のフッ素原子数）／（Ｒf 基と同一炭素数の対応するアルキル基中に含まれる水素原子数）］×１００（％）で表現した場合に、６０％以上が好ましく、特に８０％以上が好ましい。さらにＲf 基は、アルキル基の水素原子の全てがフッ素原子に置換された基（すなわちパーフルオロアルキル基）、またはパーフルオロアルキル基を末端部分に有する基が好ましい。
【００１２】
パーフルオロアルキル基の炭素数は、２〜２０が好ましく、特に６〜１６が好ましい。炭素数が６未満の場合には、撥水撥油剤組成物の撥水性能および撥油性能が低下する傾向があり、１６より多い場合には、共重合体が常温で固体となり、昇華性も大きく、取扱いが困難になるおそれがある。
【００１３】
Ｒf 基を有する（メタ）アクリル酸エステルは、下記式１で表される化合物が好ましい。
Ｒf −Ｑ−ＯＣＯＣＲ＝ＣＨ2   ・・・式１
【００１４】
式１においてＲf はＲf 基を示す。Ｑは２価の有機基を示す。Ｒは水素原子またはメチル基を示す。Ｒf 基は、以下の具体例および実施例中に記載される基が好ましい。
【００１５】
Ｑとしては、−（ＣＨ2 ）p+q −、−（ＣＨ2 ）p ＣＯＮＨ（ＣＨ2 ）q −、−（ＣＨ2 ）p ＯＣＯＮＨ（ＣＨ2 ）q −、−（ＣＨ2 ）p ＳＯ2 ＮＲ’（ＣＨ2 ）q −、−（ＣＨ2 ）p ＮＨＣＯＮＨ（ＣＨ2 ）q −、−（ＣＨ2 ）p −ＣＨ（ＯＨ）−（ＣＨ2 ）q −等が好ましい。ただし、Ｒ’は水素原子またはアルキル基を示す。また、ｐおよびｑはそれぞれ独立に０以上の整数を示し、ｐ＋ｑは１〜２２の整数である。これらのうち、Ｑが−（ＣＨ2 ）p+q −、−（ＣＨ2 ）p ＣＯＮＨ（ＣＨ2 ）q −、または−（ＣＨ2 ）p ＳＯ2 ＮＲ’（ＣＨ2 ）q −であり、かつ、ｑが２以上の整数、ｐ＋ｑが２〜６である場合が好ましく、特に、ｐ＋ｑが２〜６である場合の−（ＣＨ2 ）p+q −、すなわち、エチレン基〜ヘキサメチレン基が好ましい。Ｑと結合するＲf の炭素原子には、フッ素原子が結合しているのが好ましい。
【００１６】
Ｒf 基を有する（メタ）アクリル酸エステルの具体例を以下に挙げる。ただし、Ｒは水素原子またはメチル基を示す。
【００１７】
【化１】
0003896693.tif 000002
【００１８】
本発明の共重合体は、重合単位（ａ）を１種または２種以上含んでいてもよい。重合単位（ａ）を２種以上含む場合には、炭素数の異なるＲf 基、を有する（メタ）アクリル酸エステルの混合物であるのが好ましい。
【００１９】
重合単位（ｂ）は、イソシアネート基がブロックされた２−イソシアネートエチル（メタ）アクリレートの重合単位である。
イソシアネート基がブロックされた２−イソシアネートエチルメタクリレートの重合単位を含むことにより、木綿等の天然繊維に対する撥水撥油性の耐久性が著しく改善されるだけでなく、予想に反して、ポリエステル、ポリプロピレン等のイソシアネート基と反応する官能基をもたない基材に対する撥水撥油耐久性もまた大幅に改善された。
【００２０】
イソシアネート基がブロック化された２−イソシアネートエチル（メタ）アクリレートは、２−イソシアネートエチル（メタ）アクリレートのイソシアネート基を公知または周知のブロック化剤と反応させることにより容易に得られる。
【００２１】
２−イソシアネートエチル（メタ）アクリレートのイソシアネート基のブロック化剤としては、アルキルケトキシム類、フェノール類、アルコール類、β−ジケトン類、ラクタム類が好ましく、メチルエチルケトキシム、ε−カプロラクタム、フェノール、クレゾール、アセチルアセトン、マロン酸ジエチル、イソプロパノール、ｔ−ブチルアルコール、マレイン酸イミド等が特に好ましく、とりわけ、メチルエチルケトキシム等のアルキルケトキシム類、ε−カプロラクタム等のラクタム類などの解離温度が１２０〜１８０℃の化合物からなるブロック化剤が好ましい。
【００２２】
重合単位（ｃ）は、塩化ビニルの重合単位である。
重合単位（ｄ）は、（メタ）アクリル酸アルキルエステルの重合単位である。
（メタ）アクリル酸アルキルエステルとしては、（メタ）アクリロイル基を１分子中に１つだけ含むものが好ましく、アルキル基としては、炭素数が３〜２０の、直鎖、分岐またはシクロアルキル基が好ましく、アルキル基の水素原子は置換されていないのが好ましい。
【００２３】
具体的には、オクタデシル（メタ）アクリレート、ヘキサデシル（メタ）アクリレート、ベヘニル（メタ）アクリレート、２−エチルヘキシル（メタ）アクリレート、ｔ−ブチル（メタ）アクリレート、シクロヘキシル（メタ）アクリレート、イソプロピル（メタ）アクリレート、ｎ−ブチル（メタ）アクリレート等が挙げられる。
【００２４】
本発明の共重合体において、重合単位（ｃ）および重合単位（ｄ）から選ばれた少なくとも１種としては、重合単位（ｃ）のみを含む場合、重合単位（ｄ）のみを含む場合、重合単位（ｃ）および重合単位（ｄ）の両方を含む場合がある。
【００２５】
本発明において、重合単位（ａ）は、Ｒf 基を有していれば、他の基を有していてもよい。また、重合単位（ｂ）は、ブロックされたイソシアネート基を有していれば、Ｒf 基を除く他の基を有していてもよい。
【００２６】
さらに、本発明の共重合体は、上記の重合単位（ａ）、重合単位（ｂ）、重合単位（ｃ）、重合単位（ｄ）以外に、他の重合性単量体の重合単位を含んでいてもよい。他の重合性単量体の重合単位を含ませることによって、撥水撥油性能の耐久性、共重合体の基材への接着性、架橋性や造膜性、柔軟性、防汚性等を改良できることもある。他の重合性単量体としては、以下の例が挙げられる。
【００２７】
エチレン、酢酸ビニル、フッ化ビニル、ハロゲン化ビニリデン、スチレン、α−メチルスチレン、ｐ−メチルスチレン、（メタ）アクリルアミド、ジアセトン（メタ）アクリルアミド、メチロール化ジアセトン（メタ）アクリルアミド、Ｎ−メチロール（メタ）アクリルアミド、ビニルアルキルエーテル、ハロゲン化アルキルビニルエーテル、ビニルアルキルケトン、ブタジエン、イソプレン、クロロプレン、グリシジル（メタ）アクリレート、アジリジニルエチル（メタ）アクリレート、ベンジル（メタ）アクリレート、アジリジニル（メタ）アクリレート、ポリシロキサン部分を有する（メタ）アクリレート、トリアリルシアヌレート、アリルグリシジルエーテル、酢酸アリル、Ｎ−ビニルカルバゾール、マレイミド、Ｎ−メチルマレイミド、（２−ジメチルアミノ）エチル（メタ）アクリレート、ヒドロキシアルキル（メタ）アクリレート等。
【００２８】
共重合体中の各重合単位の割合は、共重合体１００重量部中に重合単位（ａ）を９．９〜９０重量部、重合単位（ｂ）を０．１〜３０重量部、重合単位（ｃ）および／または重合単位（ｄ）を合量で９．９〜９０重量部含ませるのが好ましい。また他の重合性単量体を含ませる場合には他の重合性単量体は共重合体１００重量部中に３０重量部以下の範囲が好ましい。
【００２９】
重合単位（ａ）が上記範囲内であると撥水撥油性が向上し、充分な被膜強度と高い耐久性が得られる。重合単位（ｂ）が上記範囲内であると撥水撥油性の耐久性が得られ基材への接着性が高く、被膜の形成に好影響を与えるため撥水撥油性能が向上する。重合単位（ｃ）および／または重合単位（ｄ）が上記範囲内であると高い撥水撥油性が得られ、基材への造膜性や被膜強度が充分となり高い耐久性が得られる。
【００３０】
本発明における共重合体の合成方法としては、Ｒf 基を有する（メタ）アクリル酸、イソシアネート基がブロックされた２−イソシアネートエチル（メタ）アクリレート、並びに、塩化ビニルおよび（メタ）アクリル酸アルキルエステルから選ばれた少なくとも１種、を含む重合性単量体混合物を、媒体の存在下に共重合させる方法が採用できる。
【００３１】
共重合の方法としては、公知または周知の重合方法、すなわち塊状重合、懸濁重合、乳化重合、放射線重合、光重合、溶液重合などを採用できる。たとえば、乳化重合の場合は、水または水と水溶性溶剤との混合溶媒からなる媒体に、重合性単量体および乳化剤を投入し重合性単量体を乳化した後重合させる方法、また、溶液重合の場合は、溶剤または溶剤と水との混合溶媒からなる媒体中に重合性単量体を溶解分散させ重合させる方法等が採用できる。
【００３２】
重合時に用いる溶剤としては、イソプロピルアルコール、２−ブタノール等のアルコール類、プロピレングリコール、ジプロピレングリコール、トリプロピレングリコール、プロピレングリコールモノメチルエーテル、ジプロピレングリコールモノメチルエーテル、トリプロピレングリコールモノメチルエーテル、エチレングリコールモノメチルエーテルなどのグリコール類、アセトン、メチルエチルケトン、メチルイソブチルケトン等のケトン類、酢酸エチル、酢酸ブチル等のエステル類、ヘキサン、ヘプタン、トルエン、キシレン、ミネラルスピリット等の炭化水素系溶剤、ハイドロフロロカーボン、ハイドロクロロフロロカーボン、塩化メチレン等のハロゲン系溶剤等が採用できる。
重合開始源としては、過酸化物、アゾ化合物、過硫酸塩のような重合開始剤やγ線のような電離性放射線などが採用できる。
【００３３】
このような合成方法で得た共重合体の分子量は１×１０3 〜１×１０6 であるのが好ましい。共重合体および媒体を含む組成物は、そのままでまたは必要に応じて濃度を調整することにより、本発明の撥水撥油剤組成物となしうる。
【００３４】
本発明の撥水撥油剤組成物は、上記共重合体を有効成分とするものであり、通常は上記の共重合体と媒体とを含む組成物である。媒体としては、水、水と溶剤との混合物、または溶剤が好ましく、特に水、または水と溶剤との混合物が好ましい。組成物中の共重合体量は１〜５０重量％が好ましく、１〜３０重量％の場合がより好ましい。該濃度は、使用時の形態や目的とする状態に応じて適宜変更できる。本発明の撥水撥油剤組成物は、共重合体を得た後、それを常法に従い乳濁液、懸濁液、分散液、溶液、エアゾール、ジェル、等の任意の形態に調製できる。
【００３５】
また、本発明の撥水撥油剤組成物には上記の共重合体以外の他の化合物を含ませてもよい。他の化合物としては、他の撥水剤や撥油剤、または他の重合体ブレンダー、架橋剤、防虫剤、難燃剤、帯電防止剤、防しわ剤などの添加剤等が挙げられる。他の化合物を含ませる場合における他の化合物の量は、上記の共重合体に対して０．０１〜５００重量％が好ましく、特に０．１〜１００重量％が好ましい。他の化合物の種類や量は撥水撥油剤の処理目的や基材に応じて適宜変更できる。
【００３６】
本発明の撥水撥油剤組成物は任意の方法で基材に適用できる。たとえば、本発明の撥水撥油剤組成物が水性分散液や溶剤溶液である場合には、浸漬塗布等の既知の被覆加工法により基材の表面に付着させ乾燥する方法が採用される。乾燥は常温で行っても加熱してもよい。加熱する場合には、４０〜２００℃程度が好ましい。また、必要であればキュアリングを行ってもよい。
【００３７】
本発明の被処理物は、撥水撥油剤組成物を基材表面に処理し、つぎに乾燥させることにより基材表面に形成された被膜を有する被処理物である。
本発明の撥水撥油剤により処理される基材は、たとえば、繊維、繊維織物、繊維編物、ガラス、紙、木、皮革、毛皮、石綿、レンガ、セメント、セラミックス、金属および金属酸化物、窯業製品、プラスチックなどがあり、繊維、繊維織物、繊維編物が好ましい。繊維の例としては、綿、麻、羊毛、絹などの動植物性天然繊維、ポリアミド、ポリエステル、ポリビニルアルコール、ポリアクリロニトリル、ポリ塩化ビニル、ポリプロピレンなどの合成繊維、レーヨン、アセテートなどの半合成繊維、ガラス繊維、アスベスト繊維などの無機繊維、またはこれらの混合繊維が挙げられる。
【００３８】
【実施例】
例１および２はブロックされた２−イソシアネートエチル（メタ）アクリレートの合成例、例３〜６は本発明の実施例、例７〜１２は比較例である。
【００３９】
［例１］
ガラス製の四つ口フラスコに還流器、熱電対式温度計、撹拌機を装着し、２−イソシアネートエチルメタクリレート１５５ｇ（１モル）、溶媒としてメチルイソブチルケトンを仕込み、乾燥窒素下で８０℃に昇温して、メチルエチルケトキシム８７ｇ（１モル）を滴下し２時間反応を行った。その後ＩＲによりイソシアネート基の吸収が完全に消失したことを確認した。上記反応により２４２ｇの２−イソシアネートエチルメタクリレートのメチルエチルケトキシム付加体（以下ＭＩＥと記す。）を得た。
【００４０】
［例２］
ガラス製の四つ口フラスコに還流器、熱電対式温度計、撹拌機を装着し、２−イソシアネートエチルメタクリレートを１５５ｇ（１モル）、溶媒としてメチルイソブチルケトンを仕込み、乾燥窒素下で８０℃に昇温して、ε−カプロラクタム１１３ｇ（１モル）を滴下し２時間反応を行った。その後ＩＲによりイソシアネート基の吸収が完全に消失したことを確認した。上記反応により２６８ｇの２−イソシアネートエチルメタクリレートのε−カプロラクタム付加体（以下ＣＩＥと記す。）を得た。
【００４１】
［例３］
１００ｍＬのガラス製重合アンプルに、重合性単量体として、Ｃn Ｆ2n+1（ＣＨ2 ）2 ＯＣＯＣＨ＝ＣＨ2 （ここで、ｎは６〜１６の整数であり、ｎの平均は９である。以下ＦＡと記す。）１２．０ｇ（６０重量部）、ステアリルメタクリレート（以下ＳＴＡと記す。）７．２ｇ（３６重量部）、ＭＩＥ０．４ｇ（２重量部）、２−ヒドロキシエチルアクリレート（以下ＨＥＡと記す。）０．４ｇ（２重量部）、アセトン１２．０ｇ、水３５．０ｇ、ノニオン性界面活性剤（花王（株）製商品名：エマルゲン９２０）１．６ｇ、ステアリルトリメチルアンモニウムクロリド０．６ｇ、２，２’−アゾビス（２−アミジノプロパン）二塩酸塩０．１ｇを加えて、窒素雰囲気下で振とうしつつ、６０℃で１８時間重合させ共重合体を含む組成物を得た。１８時間後、反応粗液をガスクロマトグラフィー分析して重合性単量体が残っていないことを確認した。
【００４２】
得られた共重合体を含む組成物に水を加えて共重合体の濃度が０．８重量％となるように調整した処理浴を用意した。処理布としてポリエチレンテレフタレート（ＰＥＴ）からなるトロピカル布（耐水度評価の場合は極細繊維高密度ポリエステルタフタ）を用意し、処理浴に浸漬後、マングルで絞り、ピックアップを８０％（耐水度評価の場合は６２％）とした。次に１１０℃で９０秒間乾燥し、さらに１７０℃で６０秒間熱処理を行った。得られた被処理物について以下の方法で評価を行った。
また、被処理布の耐久性試験は、ＪＩＳ−Ｌ０２１７別表１０３の水洗い法にて洗濯を２０回繰り返し、風乾後性能評価を行った。結果を表１に示す。
【００４３】
［例４〜１０］
表１に示す重合性単量体を表１に示す量（重量部）だけ用いること以外は、例３と同様の方法で重合させ共重合体を含む組成物を得た。得られた共重合体を含む組成物に水を加えて共重合体の濃度が０．８重量％となるように調整した処理浴を用意し、例３と同様にして評価した。結果を表１に示す。なお、表１においてＶＣＬは塩化ビニルを示す。
【００４４】
［例１１］
ガラス製の四つ口フラスコに還流器、熱電対式温度計、撹拌機を装着し、２−ヒドロキシエチルメタクリレートを１３０ｇ（１モル）仕込み、さらにイソホロンジイソシアネートを２２２ｇ（１モル）添加し、乾燥窒素下で８０℃に昇温し、３時間保持した。１時間撹拌した後、滴定によりイソシアネート基の５０％が消費されたことを確認した。さらにメチルエチルケトキシム８７ｇ（１モル）を滴下し、２時間反応を行った。その後ＩＲによりイソシアネート基の吸収が完全に消失したことを確認した。上記反応により４３９ｇの２−ヒドロキシエチルメタクリレート・イソホロンジイソシアネート・メチルエチルケトキシム付加体（以下ＭＩＰと記す。）を得た。
【００４５】
［例１２］
例９で得た共重合体を含む組成物に、水およびジフェニルメタンジイソシアネートのメチルエチルケトキシムブロック体の乳化物を加えて共重合体の濃度０．８重量％、ジフェニルメタンジイソシアネートのメチルエチルケトキシムブロック体の濃度０．５重量％となるように調整した処理浴を用意し、例３と同様にして評価した。結果を表１に記す。
【００４６】
［撥水性の評価］
ＪＩＳ−Ｌ１０９２のスプレー試験により行い、表２に示す撥水性等級で表した。ただし、撥水性等級に＋（−）を記したものは、それぞれの性質がわずかに良い（悪い）ことを示す。
［撥油性の評価］
ＡＡＴＣＣ−ＴＭ１１８により行い、表３に示す撥油性等級で表した。撥油性等級が大きいほど高性能であることを示す。ただし、撥油性等級に＋（−）を記したものは、それぞれの性質がわずかに良い（悪い）ことを示す。
【００４７】
［耐水度の評価］
ＪＩＳ−Ｌ１０９２の耐水度Ａ法（低水圧法）（ａ）静水圧法により行った。
単位：ｍｍ。
［黄変の評価］
ランダムに選んだ１５人の試験者が、処理前のポリエチレンテレフタレートトロピカル布の色と処理後の色とを、目視により比較して変化の有無を判断した。
多い判断が示された方の評価を採用した。
［風合いの評価］
ＡＡＴＣＣ（１９９２）Ｅｖａｌｕａｔｉｏｎ  Ｐｒｏｃｅｄｕｒｅ  ５に準拠して硬化の有無を評価した。
【００４８】
【表１】
0003896693.tif 000003
【００４９】
【表２】
0003896693.tif 000004
【００５０】
【表３】
0003896693.tif 000005
【００５１】
アセトンの代わりに、トリプロピレングリコールモノメチルエーテル、プロピレングリコールまたはジプロピレングリコールモノメチルエーテルを用いても、表１と同様の結果が得られることが確認できた。
【００５２】
【発明の効果】
本発明の撥水撥油剤組成物によれば優れた撥水撥油性と耐水度が付与されうる。また本発明の組成物により付与された撥水撥油性と耐水度は、洗濯などの物理的な影響に対してもほとんど変化することがなく、耐久性の点においても優れる。また該組成物で処理された布においては、繊維表面に反応性の基が実質的に存在しない合成繊維からなる布においても上記の性質が付与される。さらに、処理された布は黄変や風合いの硬化がない利点もある。